(57)【要約】【課題】層間接着性に優れた耐久性の高いマルチピースパークゴルフ用又はグランドゴルフ用のボールおよび接着剤組成物を提供する。【解決手段】α，β−不飽和カルボン酸に由来の構成単位を含むアイオノマー樹脂の、全質量に対する含有比率が５０質量％以上である第１の層と、オレフィン系化合物に有機酸をグラフト共重合、ブロック共重合、又はランダム共重合させた重合体の、全質量に対する含有比率が５０質量％以上である接着剤層と、熱可塑性エラストマー（但し、アイオノマー樹脂を含まない）の、全質量に対する含有比率が５０質量％以上である第２の層と、をこの順に含む重層構造を有するマルチピースパークゴルフ用又はグランドゴルフ用のボールおよび接着剤組成物である。【選択図】なし【特許請求の範囲】
【請求項１】
ポリエチレンに有機酸をグラフト共重合させた有機酸グラフト変性物、エチレン・α−オレフィン共重合体に有機酸をグラフト共重合させた有機酸グラフト変性物、及びエチレン・（メタ）アクリレート共重合体に有機酸をグラフト共重合させた有機酸グラフト変性物から選ばれる２種類以上の重合体を含有する接着剤組成物。
【請求項２】
α，β−不飽和カルボン酸に由来の構成単位を含むアイオノマー樹脂を、層の全質量に対して５０質量％以上含有する第１の層と、熱可塑性エラストマー（但し、アイオノマー樹脂を含まない）を、層の全質量に対して５０質量％以上含有する第２の層と、を接着させる接着剤組成物であって、
ポリエチレンに有機酸をグラフト共重合させた有機酸グラフト変性物、エチレン・α−オレフィン共重合体に有機酸をグラフト共重合させた有機酸グラフト変性物、及びエチレン・（メタ）アクリレート共重合体に有機酸をグラフト共重合させた有機酸グラフト変性物から選ばれる２種類以上の重合体を含有する接着剤組成物。
【請求項３】
前記２種類以上の重合体が、ポリエチレンに無水マレイン酸をグラフト共重合させた無水マレイン酸グラフト変性物と、エチレン・α−オレフィン共重合体に無水マレイン酸をグラフト共重合させた無水マレイン酸グラフト変性物と、を含む請求項１または請求項２に記載の接着剤組成物。
【請求項４】
前記ポリエチレンに無水マレイン酸をグラフト共重合させた無水マレイン酸グラフト変性物（ＰＥグラフト物）と、前記エチレン・α−オレフィン共重合体に無水マレイン酸をグラフト共重合させた無水マレイン酸グラフト変性物（ＥｔＯｌグラフト物）と、の比率（ＰＥグラフト物：ＥｔＯｌグラフト物）が３０：７０〜７０：３０である請求項１〜請求項３のいずれか１項に記載の接着剤組成物。
【請求項５】
マルチピースパークゴルフ用又はグランドゴルフ用のボールに用いられる請求項１〜請求項４のいずれか１項に記載の接着剤組成物。
【発明の詳細な説明】
【技術分野】
【０００１】
本発明は、接着剤組成物に関する。
【背景技術】
【０００２】
パークゴルフ用ボール、グランドゴルフ用ボールとしては、従来から種々のものが提案されている。このようなボールの例として、球状コアとこのコアを覆う外層とを含む少なくとも２層構造を有するボールが知られており、その具体的な構造として、球状コアとこのコアを覆う内層とこの内層を覆う外層とを含む重層構造が提案されている（例えば、特許文献１〜４参照）。
【０００３】
ボールを形成する内層や外層等は、耐傷性や耐久性、反発性、飛距離性能などの諸特性の観点から、熱可塑性樹脂やアイオノマーなどの樹脂が広く用いられている。
【先行技術文献】
【特許文献】
【０００４】
【特許文献１】特開２００６−１６７００９号公報
【特許文献２】特開２００９−２１３７１０号公報
【特許文献３】特開２００２−７８８２９号公報
【特許文献４】特許第３９５６０６８号公報
【発明の概要】
【発明が解決しようとする課題】
【０００５】
しかしながら、上記したようなゴルフボールは、特性制御などの理由から、例えば内層と外層とで用いる材料が異なる場合がある。例えば、熱可塑性エラストマーを用いた層とアイオノマーを用いた層と、を積層した構造とする場合がある。この場合、両層は互いに接着し難い関係にあるため、使用時に層間で剥離等を起こし、結果、ボールの反発性、耐久性が著しく損なわれる場合がある。
【０００６】
本発明は、上記に鑑みなされたものであり、層間接着性に優れた耐久性の高いマルチピースパークゴルフ用又はグランドゴルフ用のボール及び接着剤組成物を提供することを目的とし、該目的を達成することを課題とする。
【課題を解決するための手段】
【０００７】
前記課題を達成するための具体的手段は以下の通りである。
＜１＞  α，β−不飽和カルボン酸に由来の構成単位を含むアイオノマー樹脂を、層の全質量に対して５０質量％以上含有する第１の層と、オレフィン系化合物に有機酸をグラフト共重合、ブロック共重合、又はランダム共重合させた重合体を、層の全質量に対して５０質量％以上含有する接着剤層と、熱可塑性エラストマー（但し、アイオノマー樹脂を含まない）を、層の全質量に対して５０質量％以上含有する第２の層と、をこの順に含む重層構造を有するマルチピースパークゴルフ用又はグランドゴルフ用のボールである。
【０００８】
＜２＞  前記第２の層における前記熱可塑性エラストマーは、ポリウレタンエラストマー、ポリエステルエラストマー、及びポリアミドエラストマーから選ばれる少なくとも一種である前記＜１＞に記載のマルチピースパークゴルフ用又はグランドゴルフ用のボールである。
【０００９】
＜３＞  前記第２の層における前記熱可塑性エラストマーは、熱可塑性ポリエーテル系ポリウレタンエラストマーである前記＜１＞又は前記＜２＞に記載のマルチピースパークゴルフ用又はグランドゴルフ用のボールである。
【００１０】
＜４＞  前記アイオノマー樹脂におけるα，β−不飽和カルボン酸に由来の構成単位の、全構成単位に対する比率が、５質量％以上である前記＜１＞〜前記＜３＞のいずれか１つに記載のマルチピースパークゴルフ用又はグランドゴルフ用のボールである。
【００１１】
＜５＞  前記有機酸が、無水マレイン酸である前記＜１＞〜前記＜４＞のいずれか１つに記載のマルチピースパークゴルフ用又はグランドゴルフ用のボールである。
【００１２】
＜６＞  オレフィン系化合物に有機酸をグラフト共重合、ブロック共重合、又はランダム共重合させた重合体は、ポリエチレンに無水マレイン酸をグラフト共重合させた無水マレイン酸グラフト変性物、エチレン・オレフィン共重合体に無水マレイン酸をグラフト共重合させた無水マレイン酸グラフト変性物、及びエチレン・オレフィン・（メタ）アクリレート共重合体に無水マレイン酸をグラフト共重合させた無水マレイン酸グラフト変性物から選ばれる少なくとも一つである前記＜１＞〜前記＜５＞のいずれか１つに記載のマルチピースパークゴルフ用又はグランドゴルフ用のボールである。
【００１３】
＜７＞  前記第２の層は、最外層として有し、前記第１の層は、前記接着材層の前記第２の層を有する側と反対側に有する前記＜１＞〜前記＜６＞のいずれか１つに記載のマルチピースパークゴルフ用又はグランドゴルフ用のボールである。
【００１４】
＜８＞  前記重層構造は、α，β−不飽和カルボン酸に由来の構成単位を含むアイオノマー樹脂を除く高分子材料を用いた芯部と、前記芯部の少なくとも一部を覆う前記第１の層と、前記第１の層の少なくとも一部を覆う前記第２の層と、前記第１の層及び前記第２の層を接着する前記接着材層と、を有する前記＜１＞〜前記＜７＞のいずれか１つに記載のマルチピースパークゴルフ用又はグランドゴルフ用のボールである。
【００１５】
＜９＞  前記接着剤層の厚みが、１０μｍ〜１０ｍｍである前記＜１＞〜前記＜８＞のいずれか１つに記載のマルチピースパークゴルフ用又はグランドゴルフ用のボールである。
【００１６】
＜１０＞  ポリエチレンに有機酸をグラフト共重合させた有機酸グラフト変性物、エチレン・α−オレフィン共重合体に有機酸をグラフト共重合させた有機酸グラフト変性物、及びエチレン・（メタ）アクリレート共重合体に有機酸をグラフト共重合させた有機酸グラフト変性物から選ばれる２種類以上の重合体を含有する接着剤組成物。
【００１７】
＜１１＞  α，β−不飽和カルボン酸に由来の構成単位を含むアイオノマー樹脂を、層の全質量に対して５０質量％以上含有する第１の層と、熱可塑性エラストマー（但し、アイオノマー樹脂を含まない）を、層の全質量に対して５０質量％以上含有する第２の層と、を接着させる接着剤組成物であって、
ポリエチレンに有機酸をグラフト共重合させた有機酸グラフト変性物、エチレン・α−オレフィン共重合体に有機酸をグラフト共重合させた有機酸グラフト変性物、及びエチレン・（メタ）アクリレート共重合体に有機酸をグラフト共重合させた有機酸グラフト変性物から選ばれる２種類以上の重合体を含有する接着剤組成物。
【００１８】
＜１２＞  前記２種類以上の重合体が、ポリエチレンに無水マレイン酸をグラフト共重合させた無水マレイン酸グラフト変性物と、エチレン・α−オレフィン共重合体に無水マレイン酸をグラフト共重合させた無水マレイン酸グラフト変性物と、を含む＜１０＞または＜１１＞に記載の接着剤組成物。
【００１９】
＜１３＞  前記ポリエチレンに無水マレイン酸をグラフト共重合させた無水マレイン酸グラフト変性物（ＰＥグラフト物）と、前記エチレン・α−オレフィン共重合体に無水マレイン酸をグラフト共重合させた無水マレイン酸グラフト変性物（ＥｔＯｌグラフト物）と、の比率（ＰＥグラフト物：ＥｔＯｌグラフト物）が３０：７０〜７０：３０である＜１０＞〜＜１２＞のいずれか１つに記載の接着剤組成物。
【００２０】
＜１４＞  マルチピースパークゴルフ用又はグランドゴルフ用のボールに用いられる＜１０＞〜＜１３＞のいずれか１つに記載の接着剤組成物。
【発明の効果】
【００２１】
本発明によれば、層間接着性に優れた耐久性の高いマルチピースパークゴルフ用又はグランドゴルフ用のボールおよび接着剤組成物が提供される。
【発明を実施するための形態】
【００２２】
以下、本発明のマルチピースパークゴルフ用又はグランドゴルフ用のボールおよび接着剤組成物について詳細に説明する。
【００２３】
本発明のマルチピースパークゴルフ用又はグランドゴルフ用のボール（以下、単に「ゴルフ用ボール」又は「パークゴルフ用又はグランドゴルフ用ボール」ともいう。）は、α，β−不飽和カルボン酸に由来の構成単位を含むアイオノマー樹脂の、第１の層の全質量に対する含有比率が５０質量％以上である第１の層と、オレフィン系化合物に有機酸をグラフト共重合、ブロック共重合、又はランダム共重合させた重合体の、接着剤層の全質量に対する含有比率が５０質量％以上である接着剤層と、熱可塑性エラストマー（但し、アイオノマー樹脂を含まない。）の、第２の層の全質量に対する含有比率が５０質量％以上である第２の層と、をこの順に含む重層構造を設けて構成されている。また、本発明のゴルフ用ボールは、上記の層以外の他の層を有していてもよい。
【００２４】
本発明においては、アイオノマー樹脂を主材とする第１の層と、熱可塑性エラストマーを主材とする第２の層と、の間の接着を、オレフィン系化合物に有機酸をグラフト共重合、ブロック共重合、又はランダム共重合させた重合体を用いて行なうことで、互いに接着し難い第１の層及び第２の層の接着性が向上し、ひいては使用時の層間剥離などが防止され、耐久性の高いものとなる。これは特に、第２の層を特定のエラストマー（特に熱可塑性ポリエーテル系ポリウレタンエラストマー）を主材とした場合に顕著である。
【００２５】
また、本発明のパークゴルフ用又はグランドゴルフ用ボールは、前記第１の層と前記接着剤層と前記第２の層とをこの順に含む構造を有していれば、特に制限されるものではなく、任意に構成することができ、また、第１の層と第２の層とは、いずれの層がボールの芯部に近い側に配置されてもよい。具体的には、第１の層が、ボールの芯部から最も遠い最外層を構成し、接着材層を介して該接着材層の第１の層を有する側と反対側に第２の層を有する形態でもよいし、逆に第２の層が、ボールの芯部から最も遠い最外層を構成し、接着材層を介して該接着材層の第２の層を有する側と反対側（芯部に近い方）に第１の層を有する形態でもよい。
【００２６】
本発明のマルチピースパークゴルフ用又はグランドゴルフ用のボールを構成する重層構造は、（１）球状の芯部（コア）をなすコア部と、コア部の一部又は全部を覆う第１の層と、第１の層の一部又は全部を覆う接着剤層と、該接着剤層の一部又は全部を覆う第２の層と、を含む少なくとも４層からなる構造でもよいし、（２）前記コア部の材料が第１の層と同一であるときは、前記コア部を兼ねる第１の層と、第１の層の一部又は全部を覆う接着剤層と、該接着剤層の一部又は全部を覆う第２の層と、を含む少なくとも３層からなる構造でもよい。
コア部を有している場合、コア部を形成する材料は、コア部の一部又は全部を覆う第１の層に主成分として用いられるアイオノマー樹脂と異なる高分子材料が用いられる。ここでの高分子材料は、特に制限されるものではなく、従来公知の材料を適宜選択すればよい。
【００２７】
本発明においては、第２の層が、ボールの芯部から最も遠い最外層を構成し、接着材層を介して該接着材層の第２の層を有する側と反対側（ボールの芯部に近い側）に、第１の層を有していることが好ましい。具体的には、α，β−不飽和カルボン酸に由来の構成単位を含むアイオノマー樹脂を除く高分子材料を用いた芯部と、該芯部の少なくとも一部を覆う第１の層と、該第１の層の少なくとも一部を覆う第２の層と、第１の層及び第２の層を接着する接着材層と、を有する重層構造に構成されていることが好ましい。
【００２８】
−第１の層−
本発明における第１の層は、α，β−不飽和カルボン酸に由来の構成単位を含むアイオノマー樹脂（以下、単に「アイオノマー樹脂」又は「アイオノマー」ともいう。）の少なくとも一種を含有する。第１の層は、他のアイオノマー樹脂や、アイオノマー以外の樹脂、あるいは添加剤等の他の成分を用いて構成されてもよい。
【００２９】
アイオノマー樹脂の、第１の層の全質量に対する含有比率は、５０質量％以上である。
第１の層の全質量に対する含有比率が「５０質量％以上」とは、α，β−不飽和カルボン酸に由来の構成単位を含むアイオノマー樹脂が、第１の層を構成する成分中の主材として含有されていることを示す。α，β−不飽和カルボン酸に由来の構成単位を含むアイオノマー樹脂の第１の層中における含有量は、本発明の効果の点でより多いことが望ましく、具体的には、第１の層の全質量に対して７０質量％以上が好ましく、８０質量％〜１００質量％がより好ましい。
【００３０】
α，β−不飽和カルボン酸に由来の構成単位を含むアイオノマー樹脂は、α，β−不飽和カルボン酸に由来の構成単位を有する重合体の、酸基の少なくとも一部が金属で中和された樹脂である。α，β−不飽和カルボン酸に由来の構成単位を含むアイオノマー樹脂としては、α，β−不飽和カルボン酸に由来の構成単位と、エチレンに由来の構成単位と、を少なくとも有するエチレン・α，β−不飽和カルボン酸共重合体のアイオノマーが好ましい。
【００３１】
酸基の中和に適用される金属又は金属化合物の金属種としては、リチウム（Ｌｉ）、ナトリウム（Ｎａ）、カリウム（Ｋ）、ルビジウム（Ｒｂ）、セシウム（Ｃｓ）、亜鉛（Ｚｎ）、マグネシウム（Ｍｇ）、マンガン（Ｍｎ）等を挙げることができる。これらの中でも、工業化製品を容易に入手可能な点で、亜鉛、マグネシウム、リチウム、及びナトリウムが好ましい。
【００３２】
前記α，β−不飽和カルボン酸としては、アクリル酸、メタクリル酸、マレイン酸、フマル酸、無水マレイン酸、マレイン酸モノエステルなどが挙げられ、特に、アクリル酸又はメタクリル酸が好ましい。
【００３３】
アイオノマー樹脂において、ベースポリマーである重合体（例えばエチレン・α，β−不飽和カルボン酸共重合体）中に占めるα，β−不飽和カルボン酸に由来の構成単位の含有比率は、５質量％以上が好ましく、５質量％〜３５質量％が好ましく、より好ましくは８質量％〜２０質量％である。α，β−不飽和カルボン酸に由来の構成単位の含有比率が８質量％以上であることで、パークゴルフ用又はグランドゴルフ用ボールの反発性に優れたものとなる。
【００３４】
また、アイオノマー樹脂のベースポリマーがエチレン・α，β−不飽和カルボン酸共重合体である場合、エチレンから導かれる構成単位の含有割合は、６５質量％〜９５質量％が好ましく、より好ましくは８０質量％〜９２質量％である。
【００３５】
本発明におけるアイオノマー樹脂が、エチレン・α，β−不飽和カルボン酸共重合体のアイオノマーである場合、その共重合体は、エチレンとα，β−不飽和カルボン酸との二元共重合体のみならず、これらとさらに他の任意の単量体とがランダム共重合された３元以上の共重合体であってもよい。
【００３６】
本発明におけるアイオノマー樹脂は、入手のしやすさの点から、エチレン・（メタ）アクリル酸共重合体のＺｎ、Ｎａ、Ｌｉ又はＭｇアイオノマーが好ましい。具体的には、エチレン・アクリル酸共重合体のＮａアイオノマー、エチレン・メタクリル酸共重合体のＮａアイオノマー、エチレン・アクリル酸共重合体のＺｎアイオノマー、エチレン・メタクリル酸共重合体のＺｎアイオノマー、エチレン・アクリル酸共重合体のＬｉアイオノマー、エチレン・メタクリル酸共重合体のＬｉアイオノマー、エチレン・アクリル酸共重合体のＭｇアイオノマー、エチレン・メタクリル酸共重合体のＭｇアイオノマーを特に好ましい例として挙げることができる。
【００３７】
本発明におけるアイオノマー樹脂は、α，β−不飽和カルボン酸及びエチレンのほか、更に他の単量体が共重合された多元共重合体であってもよい。
共重合されてもよい他の単量体としては、酢酸ビニル、プロピオン酸ビニル等のビニルエステル、アクリル酸メチル、アクリル酸エチル、アクリル酸イソプロピル、アクリル酸イソブチル、アクリル酸ｎブチル、アクリル酸イソオクチル、アクリル酸−２−エチルヘキシル、メタクリル酸メチル、メタクリル酸エチル、メタクリル酸イソブチル、メタクリル酸ｎブチル、マレイン酸ジメチル、マレイン酸ジエチル等のα・β−不飽和カルボン酸エステル、一酸化炭素などを例示することができる。
これらの単量体は、アイオノマー樹脂の全質量に対して、例えば、０質量％超えて３０質量％以下、好ましくは０質量％超えて２０質量％以下、更に好ましくは、０質量％超えて１０質量％以下の範囲で共重合されていてもよい。
【００３８】
前記α，β−不飽和カルボン酸エステルとしては、不飽和カルボン酸の炭素原子数１〜８のアルキルエステル、例えばアクリル酸アルキルエステル、メタクリル酸アルキルエステル、エタクリル酸アルキルエステル、クロトン酸アルキルエステル、フマル酸アルキルエステル、マレイン酸アルキルエステル、マレイン酸モノアルキルエステル、無水マレイン酸アルキルエステル、イタコン酸アルキルエステル及び無水イタコン酸アルキルエステルが挙げられる。これらのα，β−不飽和カルボン酸エステルから導かれる構成単位を含むと、エチレン・α，β−不飽和カルボン酸共重合体の柔軟性が向上するので好ましい。
【００３９】
前記アルキルエステルのアルキル部位としては、炭素原子数１〜１２のものを挙げることができ、より具体的には、メチル、エチル、ｎ−プロピル、イソプロピル、ｎ−ブチル、イソブチル、セカンダリーブチル、２−エチルヘキシル、イソオクチル等のアルキル基を例示することができる。中でも、アルキル部位の炭素原子数が１〜８のアルキルエステルが好ましい。
前記α，β−不飽和カルボン酸エステルとしては、特に、アクリル酸又はメタクリル酸のメチルエステル、エチルエステル、ノルマルブチルエステル、イソブチルエステルが好ましい。
【００４０】
本発明において、特に好ましいエチレン・α，β−不飽和カルボン酸・α，β−不飽和カルボン酸エステル共重合体としては、エチレン・（メタ）アクリル酸・（メタ）アクリル酸エステル共重合体であり、とりわけエチレン・（メタ）アクリル酸・アクリル酸メチル共重合体、エチレン・（メタ）アクリル酸・アクリル酸エチル共重合体、エチレン・（メタ）アクリル酸・アクリル酸ノルマルブチル共重合体、エチレン・（メタ）アクリル酸・アクリル酸イソブチル共重合体、エチレン・（メタ）アクリル酸・メタクリル酸メチル共重合体、エチレン・（メタ）アクリル酸・メタクリル酸エチル共重合体、エチレン・（メタ）アクリル酸・メタクリル酸ノルマルブチル共重合体、エチレン・メタアクリル酸イソブチル共重合体が挙げられる。
【００４１】
アイオノマー樹脂における中和度は、１５％〜８５％が好ましい。中和度が１５％以上であることで、硬度、反発弾性、耐傷つき性に優れており、８５％以下であることで、過度の溶融粘度上昇を抑制し、加工性や成形性に優れる。中和度は、さらに、１７％〜８２％がより好ましい。
中和度は、エチレン・α，β−不飽和カルボン酸系共重合体が有する酸基、特にカルボキシ基のモル数に対する、金属又は金属化合物の配合比率（モル％）である。
【００４２】
アイオノマーのメルトフローレート（ＭＦＲ）としては、０．２ｇ／１０分〜２０．０ｇ／１０分の範囲が好ましく、０．５ｇ／１０分〜２０．０ｇ／１０分がより好ましく、更には０．７ｇ／１０分〜１８．０ｇ／１０分が好ましい。メルトフローレートが前記範囲内であると、成形する際に有利である。
なお、ＭＦＲは、ＪＩＳ Ｋ７２１０−１９９９に準拠した方法により１９０℃、荷重２１６０ｇにて測定される値である。
【００４３】
本発明におけるアイオノマー樹脂は、ベースポリマーとして例えばエチレン・α，β−不飽和カルボン酸共重合体を含むものでもよい。ベースポリマーは、各重合成分を高温、高圧下にラジカル共重合することによって得ることができる。
【００４４】
アイオノマー樹脂は、α，β−不飽和カルボン酸から導かれる構成単位の含有割合が異なるものや中和度の異なるものを複数併用してもよく、更には金属種の異なるもの、即ちナトリウム、亜鉛、リチウムとマグネシウムのうちの２種以上を併用しても構わない。また別には、本発明の目的を損なわない範囲で、金属種の異なる複数種のアイオノマーを併用してもよい。
【００４５】
第１の層には、上記したアイオノマー樹脂のほか、本発明の目的を損なわない範囲で、架橋剤や架橋助剤、他の重合体、各種添加剤を用いてもよい。
前記他の重合体としては、アイオノマー以外の重合体であれば特に制限はない。他の重合体を配合する場合、他の重合体の配合量は、アイオノマー１００質量部に対して、例えば２０質量部以下とすることができる。
また、前記添加剤の例としては、酸化防止剤、熱安定剤、光安定剤、紫外線吸収剤、顔料、染料、滑剤、ブロッキング防止剤、帯電防止剤、防黴剤、抗菌剤、難燃剤、難燃助剤、架橋剤、架橋助剤、発泡剤、発泡助剤、無機充填剤、繊維強化材などが挙げられる。
【００４６】
第１の層の厚みは、０．１μｍ〜１００μｍが好ましく、０．５μｍ〜１００μｍがより好ましい。
【００４７】
−第２の層−
本発明における第２の層は、熱可塑性エラストマーの少なくとも一種を含有する。第２の層は、アイオノマー樹脂を含まない層として形成されるが、熱可塑性エラストマーのほか、添加剤等の他の成分を用いて構成されてもよい。
【００４８】
熱可塑性エラストマーの、第２の層の全質量に対する含有比率は、５０質量％以上である。
第２の層の全質量に対する含有比率が「５０質量％以上」とは、熱可塑性エラストマーが、第１の層を構成する成分中の主材として含有されていることを示す。熱可塑性エラストマーの第２の層中における含有量は、本発明の効果の点でより多いことが望ましく、具体的には、第２の層の全質量に対して５０質量％以上が好ましく、７０質量％〜１００質量％がより好ましい。
【００４９】
熱可塑性エラストマーとしては、ポリウレタンエラストマー、ポリエステルエラストマー、及びポリアミドエラストマー等が挙げられ、接着性の観点から、ポリウレタンエラストマーが好ましく、熱可塑性ポリエーテル系ポリウレタンエラストマーが特に好ましい。熱可塑性ポリエーテル系ポリウレタンエラストマーは、ポリエーテルとイソシアナートとの反応により得られ、主鎖にポリエーテル構造を有するウレタンゴムである。
熱可塑性エラストマーは、上市されている市販品を用いてもよく、市販品の例として、ＢＡＳＦ社製のエラストランシリーズ（熱可塑性ポリエーテル系ポリウレタンエラストマー；例えば、エラストラン（登録商標）１１８０Ａ、同１１９０ＡＴＲ、同１１９５ＡＴＲ、同１１９８ＡＴＲ等）などが挙げられる。
【００５０】
第２の層にも、既述の第１の層と同様に、本発明の目的を損なわない範囲で、熱可塑性エラストマー以外のポリマー、架橋剤、架橋助剤等の各種添加剤を用いてもよい。添加剤の詳細については、既述の通りである。
【００５１】
第２の層の厚みは、０．１μｍ〜１００μｍが好ましく、０．５μｍ〜１００μｍがより好ましい。
また、第１の層の厚み（ｄ１）と第２の層の厚み（ｄ２）との比（ｄ１／ｄ２）としては、１／１０００〜１０００／１が好ましい。
【００５２】
−接着剤層−
接着剤層は、オレフィン系化合物に有機酸をグラフト共重合、ブロック共重合、又はランダム共重合させた重合体（以下、特定重合体ともいう。）の少なくとも一種を含有する接着剤組成物からなる。接着剤層は、既述の第１の層及び第２の層の間に配置されることで、第１の層中のアイオノマー樹脂と第２の層の熱可塑性エラストマーとの接着強度が高められる。これにより、使用時の層間剥離が防止され、耐久性に優れたものとなる。
また、接着剤組成物は、特定重合体以外の他の重合体、あるいは添加剤等の他の成分を用いて構成されてもよい。
【００５３】
特定重合体の、接着剤層の全質量に対する含有比率は、５０質量％以上である。
接着剤層の全質量に対する含有比率が「５０質量％以上」とは、特定重合体が、接着剤層を構成する成分中の主材として含有されていることを示す。特定重合体の接着剤層中における含有量は、本発明の効果の点でより多いことが望ましく、具体的には、接着剤層の全質量に対して、７０質量％以上が好ましく、８０質量％〜１００質量％がより好ましい。
【００５４】
オレフィン系化合物としては、ポリエチレン、ポリプロピレン、エチレンとα-オレフィンとの共重合体、プロピレンとα-オレフィンとの共重合体、エチレンとエチルアクリレート、メタアクリレート等との共重合体などが挙げられ、これらを組み合わせたものでもよい。
【００５５】
有機酸としては、無水マレイン酸、アクリル酸等が挙げられ、無水マレイン酸は好ましい例である。
【００５６】
特定重合体としては、例えば、ポリエチレンに無水マレイン酸をグラフト共重合させた無水マレイン酸グラフト変性物、ポリプロピレンに無水マレイン酸をグラフト共重合させた無水マレイン酸グラフト変性物、エチレン・α−オレフィン共重合体に無水マレイン酸をグラフト共重合させた無水マレイン酸グラフト変性物、プロピレン・α-オレフィン共重合体に無水マレイン酸をグラフト共重合させた無水マレイン酸グラフト変性物、エチレン・エチルアクリレート共重合体に無水マレイン酸をグラフト共重合させた無水マレイン酸グラフト変性物に代表されるエチレン・（メタ）アクリレート共重合体に無水マレイン酸をグラフト共重合させた無水マレイン酸グラフト変性物、等が挙げられる。
中でも、ポリエチレンに無水マレイン酸をグラフト共重合させた無水マレイン酸グラフト変性物、エチレン・α-オレフィン共重合体に無水マレイン酸をグラフト共重合させた無水マレイン酸グラフト変性物、エチレン・（メタ）アクリレート共重合体に無水マレイン酸をグラフト共重合させた無水マレイン酸グラフト変性物が好ましい。
【００５７】
また、特定重合体として上市されている市販品を用いてもよく、市販品の例として、ＡＲ−２０１（エチレン・エチルアクリレート共重合体に無水マレイン酸をグラフト共重合させた無水マレイン酸グラフト変性物、三井・デュポンポリケミカル社製）、タフマーＭシリーズ（エチレン・α−オレフィン共重合体に無水マレイン酸をグラフト共重合させた無水マレイン酸グラフト変性物；例えば、タフマーＭＡ８５１０、同ＭＨ７０１０、同ＭＨ７０２０等、三井化学社製）、アドマーシリーズ（ポリオレフィン（ポリエチレン、ポリプロピレン等）に無水マレイン酸をグラフト共重合させた無水マレイン酸グラフト変性物；例えば、アドマーＮＦ５２８、同ＮＦ５４８、同ＮＦ５５８等、三井化学社製）、等を挙げることができる。
【００５８】
上記のうち、本発明では、接着強度により優れたものになる点から、特に、「ポリエチレンに無水マレイン酸をグラフト共重合させた無水マレイン酸グラフト変性物」（ＰＥグラフト物）と、「エチレン・α−オレフィン共重合体に無水マレイン酸をグラフト共重合させた無水マレイン酸グラフト変性物」（ＥｔＯｌグラフト物）と、を併用する態様が好ましい。
この場合、両者の比率（ＰＥグラフト物：ＥｔＯｌグラフト物）としては、１０〜９０：９０〜１０が好ましく、２０〜８０：８０〜２０がより好ましく、３０〜７０：７０〜３０が更に好ましい。
【００５９】
特定重合体は、液状、ペースト状、シート状等のいずれの形態で用いられてもよい。
また、接着剤層を形成する場合、インジェクション、型付け、ホットメルト等の公知の方法を用いてもよいし、シート状の接着剤を用いて被接着面を包み込むように配置して接着する方法等であってもよい。中でも、本発明では、インジェクションによる方法が好ましい。
【００６０】
接着剤層の厚みとしては、１０μｍ〜１０ｍｍが好ましく、１０μｍ〜５ｍｍがより好ましい。厚みが上記範囲内にあることで、接着効果が高く、ボールの反発性を良好に発揮させるのに適している。
【００６１】
パークゴルフ用又はグランドゴルフ用ボールは、ソリッドボールであってもよく、３ピース、４ピースなどのマルチピースボールである。
【００６２】
パークゴルフ用又はグランドゴルフ用ボールの製造は、特に限定されるものではなく、射出成形や加圧成形などの方法を利用して常法により行なうことができる。例えば、予め製造しておいたソリッドコアを金型内に配置し、これに第１の層をなす内層、接着剤層、第２の層をなす外層を射出成形（インジェクション成形）する方法などであってもよい。
【実施例】
【００６３】
以下、本発明を実施例により更に具体的に説明するが、本発明はその主旨を越えない限り、以下の実施例に限定されるものではない。なお、特に断りのない限り、「部」は質量基準である。
【００６４】
（原材料）
以下に示す原材料を準備した。
−Ａ．アイオノマー樹脂−
・ＩＯ−１：
エチレン・メタクリル酸共重合体〔エチレン単位含有量：８５質量％、メタクリル酸単位含有量：１５質量％、金属カチオン：亜鉛、中和度：２３％、ＭＦＲ（１９０℃、２１６０ｇ荷重）：５．０ｇ／１０分〕
・ＩＯ−２：
エチレン・メタクリル酸共重合体〔エチレン単位含有量：９０質量％、メタクリル酸単位含有量：１０質量％、金属カチオン：ナトリウム、中和度：５０％、ＭＦＲ（１９０℃、２１６０ｇ荷重）：１．３ｇ／１０分〕
・ＩＯ−３：
エチレン・メタクリル酸共重合体〔エチレン単位含有量：８５質量％、メタクリル酸単位含有量：１５質量％、金属カチオン：マグネシウム、中和度：３７％、ＭＦＲ（１９０℃、２１６０ｇ荷重）：５．０ｇ／１０分〕
【００６５】
−Ｂ．熱可塑性エラストマー−
・ＴＰＥ−１：
エラストラン（登録商標）１１９８ＡＴＲ（熱可塑性ポリエーテル系ポリウレタンエラストマー、ＢＡＳＦ社製）
【００６６】
−Ｃ．接着樹脂（接着材）−
・ＡＤ−１：
タフマーＭＡ８５１０（エチレン・α−オレフィン共重合体に無水マレイン酸をグラフト共重合させた無水マレイン酸グラフト変性物、三井化学社製）
・ＡＤ−２：
タフマーＭＨ７０１０（エチレン・α−オレフィン共重合体に無水マレイン酸をグラフト共重合させた無水マレイン酸グラフト変性物、三井化学社製）
・ＡＤ−３：
アドマーＮＦ５２８（ポリエチレンに無水マレイン酸をグラフト共重合させた無水マレイン酸グラフト変性物、三井化学社製）
・ＡＤ−４：
タフマーＡ４０８５Ｓ（エチレン・α−オレフィン共重合体、三井化学社製）
【００６７】
（実施例１）
−１．試験片の作製−
（１）第１の層及び接着材層間の接着評価用試験片
上記のアイオノマー樹脂ＩＯ−１を溶融押出機に投入し、溶融混練したアイオノマー樹脂を金型に注入し、冷却、固化させて、幅１２０×長さ１２０×厚み３．０ｍｍサイズのアイオノマー角板（第１の層）をインジェクション成形した。
このときの成形条件は、樹脂温度：２１０℃、金型温度：１７℃とした。
【００６８】
次いで、剥離試験の都合上、得られたアイオノマー角板の半分の面に、離型用の１００μｍ厚のシリコーン層が塗布形成されたポリエチレンテレフタレート（ＰＥＴ）フィルムを載せた。これを金型内に配置し、そのアイオノマー角板の残りの半分の面とＰＥＴフィルムとの上に、溶融押出機で溶融混練した接着剤ＡＤ−１を注入し、冷却、固化させて、幅１２０×長さ１２０×厚み３．０ｍｍサイズの接着材層をインサート成形した。
このときの成形条件は、樹脂温度：２２０℃、金型温度：１７℃とした。
【００６９】
以上のようにして、アイオノマー角板上に接着材層が形成された積層物（幅１２０×長さ１２０の半分の面積にはＰＥＴフィルムが挟まれた状態にある。）である試験片１を５個作製した。
【００７０】
（２）第２の層及び接着剤層間の接着評価用試験片
上記の接着樹脂ＡＤ−１を溶融押出機に投入し、溶融混練した接着樹脂を金型に注入し、冷却、固化させて、幅１２０×長さ１２０×厚み２．５ｍｍサイズの接着樹脂角板（接着材層）をインジェクション成形した。
このときの成形条件は、樹脂温度：２１０℃、金型温度：１７℃とした。
【００７１】
次いで、剥離試験の都合上、得られた接着樹脂角板の半分の面に、離型用の１００μｍ厚のシリコーン層が塗布形成されたポリエチレンテレフタレート（ＰＥＴ）フィルムを載せた。これを金型内に配置し、その接着樹脂角板の残りの半分の面とＰＥＴフィルムとの上に、溶融押出機で溶融混練した熱可塑性エラストマーＴＰＥ−１を注入し、冷却、固化させて、幅１２０×長さ１２０×厚み６．０ｍｍサイズの熱可塑性層（第２の層）をインサート成形した。
このときの成形条件は、樹脂温度：２１０℃、金型温度：２５℃とした。
【００７２】
以上のようにして、接着樹脂角板上に熱可塑性層（第２の層）が形成された積層物（幅１２０×長さ１２０の半分の面積にはＰＥＴフィルムが挟まれた状態にある。）である試験片２を５個作製した。
【００７３】
−２．評価−
それぞれ５個の試験片１、２を用いて、下記の方法で接着強度を計測し、それぞれ５つの計測値を平均した平均接着強度を求め、接着性を評価した。
各試験片を１０ｍｍ幅の短冊状にカットし、そのＰＥＴフィルムが挟まれた領域のアイオノマー角板又は接着樹脂角板の端部（長さ方向の一端）を、引張試験機の握持具に取り付けて握持し、剥離速度：５０ｍｍ／分、剥離方向：角板面に対して９０°の条件で引っ張り、剥離強度を測定した。
なお、シリコーン層が形成されたＰＥＴフィルムが挟まれた部分では、接着樹脂との間の剥離が容易に行え、測定を行ないやすくなっている。
評価は、下記の基準に基づいて行なった。
<基準>
ＡＡ：１００≦平均接着強度
Ａ：３０≦平均接着強度＜１００
Ｂ：１０≦平均接着強度＜３０  
Ｃ：１０＞平均接着強度
【００７４】
（実施例２〜９、比較例１〜３）
実施例１において、アイオノマー樹脂、接着樹脂、及び熱可塑性エラストマーを下記表１に示すように変更したこと以外は、実施例１と同様にして、試験片を作製すると共に、評価した。
【００７５】
【表１】
2018076516.tif 000002
【００７６】
前記表１に示されるように、実施例では、第１の層及び第２の層間において、アイオノマー樹脂と熱可塑性エラストマーとの間の接着性を飛躍的に向上させることができた。これにより、第１の層及び第２の層の間での層間剥離が起きにくく、耐久性に優れるものとなった。